다른 구체 예 에서 , 추가 의 세륨 이 촉매 에 첨가 된다 . 이 는 고체 산 - 함유 입자 의 함침 및 / 또는 이온 교환 에 의해 수행 된다 . 예 를 들 면 , 이 공정 은 질산 세륨 또는 염화 세륨 용액 및 촉매 의 수공 부피 와 비교 하 여 약 95 - 115 중량 %, 바람직 하 게 는 105 중량 % 의 포화 수준 을 사용 하 여 공극 부피 함침 ( pore volume impregnation ) 에 의해 수행 될 수 있 다 . 이어서 , 약 380 - 550 ℃, 바람직 하 게 는 420 - 500 ℃ 에서 하소 된다 . 바람직 하 게 는 , 촉매 는 하소 전 에 바람직 하 게 는 약 110 - 150 ℃, 보다 바람직 하 게 는 120 - 130 ℃ 에서 건조 된다 . 대안 으로 , 촉매 입자 를 세륨 용액 과 교환 하 고 함침 이후 사용 된 것 과 유사 한 조건 에서 건조 및 하소 시킬 수 있 다 . 바람직 하 게 는 , VIII 족 금속 ( 들 ) 을 촉매 에 첨가 하 기 전 에 세륨 으로 의 이온 교환 및 / 또는 함침 이 수행 된다 .